(57)【要約】      （修正有）【課題】輝度が高くホットスポット改善に優れ、且つ破断性の良好な透過型スクリーンを提供する。【解決手段】基材４ａの少なくとも一方の面に光拡散性微粒子２を含有する光拡散層３を有する透過型スクリーンで１あって、基材４ａが、透明度が５０％以上の紙であり、光拡散性微粒子２が、一次粒子が凝集した粒子であって、平均二次粒子径が３．５〜１５．０μｍである。【選択図】図１
2019113755.tif 000002
【特許請求の範囲】
【請求項１】
基材の少なくとも一方の面に光拡散性微粒子を含有する光拡散層を有する透過型スクリーンであって、該基材が、透明度が５０％以上の紙であることを特徴とする透過型スクリーン。
【請求項２】
該光拡散性微粒子が、一次粒子が凝集した粒子であって、平均二次粒子径が３．５〜１５．０μｍであることを特徴とする請求項１に記載の透過型スクリーン。
【発明の詳細な説明】
【技術分野】
【０００１】
本発明は、輝度が高くホットスポット改善に優れ、且つ破断性の良好な透過型スクリーンに関する。
【背景技術】
【０００２】
現在、プロジェクターより投影された映像を、スクリーンを挟んでプロジェクターの反対側から視認する、いわゆる背面投射型の透過型スクリーンは、これまでのポスター、サイン、看板等の広告媒体に代わって普及しつつある。近年では貼り替えが不要で、即座に内容を変更でき、静的だけではなく動的な掲示が求められるデジタルコンテンツを、大画面で投影できるデジタルサイネージとして、透過型スクリーンは非常に注目を浴びている。
【０００３】
このような背面投射型の透過型スクリーンは、店舗のショーウインドウ等に貼り付けるなどして、これを大画面スクリーンとして使用したデジタルサイネージ、いわゆるウインドウディスプレイ用途として良く使われる。背面投射型の透過型スクリーンとしては、偏光フィルム、フレネルレンズシート、レンチキュラーレンズシート等を使用したもの（例えば特許文献１）や、高輝度で高コントラストを有する光透過性ビーズを使用したスクリーン（例えば特許文献２）が提案されている。また多孔質粒子を含有する光拡散層を設けることで、解像度が高く、コストが低く、かつ耐久性の高い透過型スクリーン（例えば特許文献３）が提案されたり、光拡散性微粒子と樹脂バインダーを含有し、該光拡散性微粒子の一部を光拡散層から突出させることでヘーズが８０％以上、全光線透過率が６０％以上、であり且つ少なくとも一方の面の鏡面光沢度が１０％以下の透過型スクリーン（例えば特許文献４）が提案されている。このような用途としては、長期間の使用に耐えられるよう、破断しないポリエチレンテレフタレートなどのプラスチックフィルムが使用される。
【０００４】
一方、背面投射型の透過型スクリーンは、イベントブースでの展示スクリーンのように非常に短期間で使用される用途にも使われる場合があり、比較的短時間で撤収されることから、通常の前記のプラスチックフィルムを使用した背面投射型の透過型スクリーンとは異なり、紙と同様に簡単に破断して廃棄し易いことが望まれる。また、舞台演出などで使用される場合、映像が映っているスクリーンを破って演者が登場するなど、奇抜な演出が可能であることから、透過型スクリーンではない和紙や障子紙のような、いわゆる破断可能な紙が使われる場合がある。
【０００５】
しかしながら、このような紙は、光を透過し難いものもあり、背面投射型の透過型スクリーンとして使用する場合、十分な輝度が得られない問題があった。また、スクリーンの垂線に平行に光を照射した場合、ホットスポットという、いわゆるプロジェクターレンズからの強い光が直接視認者に見えてしまう現象が発生する問題があった。
【先行技術文献】
【特許文献】
【０００６】
【特許文献１】特開平６−１６５０９５号公報
【特許文献２】国際公開第９９／０５０７１０号パンフレット
【特許文献３】特開２００６−１１９３１８号公報
【特許文献４】特開２００５−０２４９４２号公報
【発明の概要】
【発明が解決しようとする課題】
【０００７】
本発明は、輝度が高くホットスポット改善に優れ、且つ破断性の良好な透過型スクリーンを提供することを課題とする。
【課題を解決するための手段】
【０００８】
上記した課題は以下の発明により達成される。
（１）基材の少なくとも一方の面に光拡散性微粒子を含有する光拡散層を有する透過型スクリーンであって、該基材が、透明度が５０％以上の紙であることを特徴とする透過型スクリーン。
（２）上記光拡散性微粒子が、一次粒子が凝集した粒子であって、平均二次粒子径が３．５〜１５．０μｍであることを特徴とする（１）に記載の透過型スクリーン。
【発明の効果】
【０００９】
本発明により、輝度が高くホットスポット改善に優れ、且つ破断性の良好な透過型スクリーンを提供することができる。
【図面の簡単な説明】
【００１０】
【図１】本発明の透過型スクリーンの一実施例を示す概略断面図
【図２】本発明の透過型スクリーンの他の実施例を示す概略断面図
【図３】本発明の透過型スクリーンの他の実施例を示す概略断面図
【図４】透過型スクリーンの従来例を示す概略断面図
【図５】透過型スクリーンの他の従来例を示す概略断面図
【発明を実施するための形態】
【００１１】
以下に本発明を詳細に説明する。
【００１２】
図１〜３には本発明の透過型スクリーンの一実施例あるいは他の実施例を示す概略断面図を、及び図４と図５に透過型スクリーンの従来例の概略断面図を示す。本発明における基材４ａは、図４や図５のようなプラスチックフィルム４ｂではなく、破断可能な紙である。なお、本発明の透過型スクリーンは、図１のように基材４ａの片面のみに光拡散層３を設ける構成や、図２のように基材４ａの両面に光拡散層３を設ける構成、図３のように光拡散層３と反対面に粘着層５を設ける構成も可能である。また、図示はないが、図１の透過型スクリーンの光拡散層３上に粘着層５を設けることも可能である。なお粘着層５上には、これの保護を目的にセパレート基材６が好ましく設けられる。
【００１３】
本発明における透過型スクリーンの「透過型」とは、セパレート基材を除いた状態での、ＪＩＳ−Ｋ７１０５で規定される全光線透過率が５０％を超えるスクリーンであることを指す。
【００１４】
本発明における基材としては、透明度が５０％以上の紙であることを特徴とする。本発明における透明度とは、１００−（不透明度値）で表す値であり、不透明度値とは、ＪＩＳ  Ｐ  ８１３８のＡ法にて測定した不透明度（％）である。
【００１５】
本発明における基材は、透明度が５０％以上の紙であれば特に制限はなく、木材パルプ、填料、サイズ剤、紙力増強剤、染料など、通常、抄紙で用いられる原材料を必要に応じて使用して製造される。それ故に、例えばポリエチレンテレフタレート、ポリカーボネート、ポリプロピレン、ポリエチレン、アクリル、アセチルセルロース、ポリ塩化ビニル等のプラスチックフィルムとは異なる良好な破断性を有することが特長である。このような紙としては、例えば、上質紙、グラシン紙、キャスト紙、コーテッド紙、樹脂含浸紙、タイプライター紙、コンデンサーペーパー、トレーシングペーパー、含浸トレーシングペーパー、あるいは和紙などが挙げられるが、中でも、トレーシングペーパーや含浸トレーシングペーパーが好ましい。なお、紙の透明度が５０％未満であると高い輝度が得られない。
【００１６】
本発明でいうトレーシングペーパーはナチュラルトレペあるいは天然トレペとも称される紙であり、ナチュラルトレペは、パルプ繊維を高度に叩解させてパルプ間の空隙が少なくなるように抄造した紙であり、含浸トレーシングペーパーとは、一般の上質紙にセルロースと屈折率が同等の透明化樹脂を含浸させた紙である。
【００１７】
本発明における紙の坪量は、透明度が５０％以上であれば特に制限はないが、好ましくは１０〜４００ｇ／ｍ２であり、さらに好ましくは４０〜３００ｇ／ｍ２であり、最も好ましくは５０〜２５０ｇ／ｍ２である。紙の坪量が低すぎると光拡散層を設ける際にシワになり易く取り扱いが困難となり、紙の坪量が高すぎると破断性が悪化しやすい場合がある。
【００１８】
本発明における紙の厚みは、透明度が５０％以上であれば特に制限はないが、好ましくは１０〜４００μｍであり、さらに好ましくは４０〜３００μｍであり、最も好ましくは５０〜２５０μｍである。紙の厚みが薄すぎると光拡散層を設ける際にシワになり易く取り扱いが困難となり、紙の厚みが厚すぎると破断性が悪化しやすい場合がある。
【００１９】
本発明における光拡散層は、光拡散性微粒子を含有し、基材の少なくとも一方の面に設けることができる。
【００２０】
本発明における光拡散層が含有する光拡散性微粒子は、光を拡散する性能を有するものであれば有機微粒子及び無機微粒子を問わず使用することができるが、プロジェクターから投影された映像の輝度や前述したホットスポット改善の観点より、一次粒子が凝集した粒子であって平均二次粒子径が１．０μｍを超える光拡散性微粒子が好ましく、特に３．５μｍ〜１５．０μｍであることがより好ましい。平均二次粒子径が３．５μｍ未満の光拡散性微粒子を使用した場合、ホットスポット改善効果が低くなることがあり、１５．０μｍを超えると、プロジェクターから投影された映像の輝度が低くなることがある。また視認できる視野角が非常に広く、スクリーンの両面からの視認性が高まる観点より平均一次粒子径が０．１０μｍ以上の単一粒子分散性の光拡散性微粒子を用いることも好ましい。
【００２１】
なお本発明でいう平均一次粒子径は、透過型電子顕微鏡による写真撮影で測定することができるが、レーザー散乱式の粒度分布計（例えば、堀場製作所製ＬＡ９１０）を用いて、個数メジアン径として測定することもできる。本発明における平均二次粒子径は、レーザー散乱式の粒度分布計（例えば、堀場製作所製ＬＡ９１０）を用いて、個数メジアン径として測定することができる。
【００２２】
また、光拡散性微粒子の屈折率は、視野角が広く、スクリーンの両面からの視認性にも優れるため、１．３０以上であることが好ましく、１．４０以上であることがさらに好ましい。
【００２３】
有機微粒子としては、例えば、アクリル重合体、スチレン−アクリル共重合体、酢酸ビニル−アクリル共重合体、酢酸ビニル重合体、エチレン−酢酸ビニル共重合体、塩素化ポリオレフィン重合体、エチレン−酢酸ビニル−アクリル等の多元共重合体、ＳＢＲ、ＮＢＲ、ＭＢＲ、カルボキシル化ＳＢＲ、カルボキシル化ＮＢＲ、カルボキシル化ＭＢＲ、ポリ塩化ビニル、ポリ塩化ビニリデン、ポリエステル、ポリオレフィン、ポリウレタン、ポリメタクリレート、ポリテトラフルオロエチレン、ポリメタクリル酸メチル、ポリカーボネート、ポリビニルアセタール系樹脂、ロジンエステル系樹脂、エピスルフィド系樹脂、エポキシ樹脂、シリコーン樹脂、シリコーン−アクリル樹脂、メラミン樹脂等、従来公知のものから広く選ぶことができる。また、メラミン樹脂やアクリル系樹脂等の微粒子表面がシリカ等の無機微粒子で被覆されたものも使用できる。また、このような有機微粒子と少量の無機微粒子（無機微粒子の割合が５０質量％を下回るもの）による複合粒子を用いた場合等でも、実質的には有機微粒子と見なし使用できる。これらのポリマーのモノマー中に屈折率を高める目的で硫黄原子を導入したものや、耐候性を向上させる、あるいは屈折率を下げるためにフッ素置換基を導入したものも用いることができる。
【００２４】
無機微粒子としては、シリカ、アルミナ、ルチル型二酸化チタン、アナターゼ型二酸化チタン、酸化亜鉛、硫化亜鉛、鉛白、酸化アンチモン類、アンチモン酸亜鉛、チタン酸鉛、チタン酸カリウム、酸化ジルコニウム、酸化セリウム、酸化ハフニウム、五酸化タンタル、五酸化ニオブ、酸化イットリウム、酸化クロム、酸化スズ、酸化モリブデン、ＡＴＯ、ＩＴＯや、ケイ酸塩ガラス、リン酸塩ガラス、ホウ酸塩ガラス等の酸化ガラス等があり、これらの複合酸化物あるいは複合硫化物等についても広く用いることができる。また、酸化チタン、酸化亜鉛等光触媒活性を有する無機微粒子の場合には、無機微粒子表面に極めて薄く、シリカ、アルミナ、ホウ素等による被覆が行われているものも使用できる。中でも、微細な一次粒子が凝集して分散粒子である二次粒子を形成している湿式法もしくはゲル法シリカを使用することが好ましい。また、無機微粒子と少量の有機高分子（有機微粒子の割合が５０質量％を下回るもの）による複合粒子を用いた場合等でも、実質的には無機微粒子と見なし使用できる。
【００２５】
本発明では、光拡散性微粒子として用いる有機微粒子及び無機微粒子は、それぞれを単独もしくは複数種類を混合して使用することもでき、有機微粒子及び無機微粒子の双方を混合して使用することも可能である。
【００２６】
本発明の光拡散性微粒子の含有量は特に制限はなく、光拡散性微粒子の相対屈折率や、平均一次粒子径と比重から計算される光拡散性微粒子の単位質量当たりの比表面積によって異なるが、０．００５〜１５．０ｇ／ｍ２であることが好ましく、より好ましくは０．０１〜１２．０ｇ／ｍ２、さらに好ましくは０．０３〜１０．０ｇ／ｍ２である。
【００２７】
本発明における光拡散層には、光拡散性微粒子の他に、基材と接着性の良い樹脂バインダーが好適に用いられる。このような樹脂バインダーとしては、特に限定されるものではないが、親水性樹脂バインダーとして、例えば、ポリビニルアルコール、ゼラチン、ポリエチレンオキサイド、ポリビニルピロリドン、ポリアクリル酸、ポリアクリルアミド、ポリウレタン、デキストラン、デキストリン、カラギーナン（κ、ι、λ等）、寒天、プルラン、水溶性ポリビニルブチラール、ヒドロキシエチルセルロース、カルボキシルメチルセルロース等が挙げられる。また疎水性樹脂バインダーとして、例えば、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの光透過性を有する熱可塑性樹脂、熱硬化性樹脂、電離放射線硬化性樹脂などを用いることができる。これら樹脂バインダーは２種類以上併用することも可能である。
【００２８】
樹脂バインダーの含有量は、光拡散性微粒子を保持し基材に接着できる量であれば特に制限はないが、光拡散性微粒子１００質量部に対して２０〜３００質量部であることが好ましく、より好ましくは３０〜２５０質量部、さらに好ましくは４０〜２００質量部である。
【００２９】
光拡散層は、樹脂バインダーと共に必要に応じ硬膜剤を用いることもできる。硬膜剤の具体的な例としては、ホルムアルデヒド、グルタルアルデヒドの如きアルデヒド系化合物、ジアセチル、クロルペンタンジオンの如きケトン化合物、ビス（２−クロロエチル）尿素、２−ヒドロキシ−４，６−ジクロロ−１，３，５−トリアジン、米国特許第３，２８８，７７５号記載の如き反応性のハロゲンを有する化合物、ジビニルスルホン、米国特許第３，６３５，７１８号記載の如き反応性のオレフィンを持つ化合物、米国特許第２，７３２，３１６号記載の如きＮ−メチロール化合物、米国特許第３，１０３，４３７号記載の如きイソシアナート類、米国特許第３，０１７，２８０号、米国特許第２，９８３，６１１号記載の如きアジリジン化合物類、米国特許第３，１００，７０４号記載の如きカルボジイミド系化合物類、米国特許第３，０９１，５３７号記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ホウ砂、ホウ酸、ホウ酸塩類の如き無機架橋剤等があり、これらを１種または２種以上組み合わせて用いることができる。
【００３０】
光拡散層の乾燥固形分塗布量は、１〜５０ｇ／ｍ２の範囲が好ましく、３〜４０ｇ／ｍ２の範囲がより好ましく、特に５〜３０ｇ／ｍ２の範囲が好ましい。光拡散層には更に、カチオン性ポリマー、防腐剤、界面活性剤、着色染料、着色顔料、紫外線吸収剤、酸化防止剤、顔料の分散剤、消泡剤、レベリング剤、蛍光増白剤、粘度安定剤、ｐＨ調節剤等を、適宜、添加することもできる。
【００３１】
光拡散層は、２層以上から構成されていてもよく、基材の片面及び両面に設けられてもよい。この場合、それらの光拡散層の構成はお互いに同じであっても異なっていてもよい。なお、複数の光拡散層がある場合、光拡散性微粒子は少なくとも１つの光拡散層に含有させることができる。
【００３２】
本発明において、光拡散層の塗布に用いられる塗布方式としては、公知の各種塗布方式を用いることができる。例えば、スライドビード方式、スライドカーテン方式、エクストルージョン方式、スロットダイ方式、グラビアロール方式、エアーナイフ方式、ブレードコーティング方式、ロッドバーコーティング方式等がある。
【００３３】
また、基材の光拡散層面や反対の面に、一般に使用されるアクリル系、シリコーン系、ウレタン系、ゴム系等の合成樹脂系粘着剤を用いた粘着層を設けることができ、粘着層の保護のために、フィルムや紙等の公知のセパレート基材を設けることができる。該透過型スクリーンを使用する際はセパレート基材を剥離して、透過型スクリーンを被接着基材へ接着して使用することもできる。被接着基材としては特に制限はないが、透過型スクリーンの光透過性を妨げないものが好ましい。
【００３４】
本発明の透過型スクリーンは、プロジェクターの映像を光拡散層側もしくはその反対側の双方どちらから投影して使用することも可能である。
【００３５】
以下、実施例により本発明を詳しく説明するが、本発明の内容は実施例に限られるものではない。なお、部とは固形分あるいは実質成分の質量部を表す。
【実施例】
【００３６】
（実施例１）
基材として坪量２００ｇ／ｍ２、透明度６０％のトレーシングペーパーの片面に、下記組成の光拡散層塗布液１を、固形分量が１０．０ｇ／ｍ２になるようにスライドビード塗布装置を用いて塗布し、１０℃及び５０℃の熱風を順次吹き付けて乾燥して光拡散層を設けて、実施例１の透過型スクリーンを作製した。
【００３７】
＜光拡散層塗布液１＞
アルカリ処理ゼラチン  １００部
ノニオン性界面活性剤  ０．３部
（ポリオキシエチレンアルキルエーテル）
不定形の光拡散性微粒子  １５０部
（Ｐ−７８Ａ：水澤化学工業（株）製、平均二次粒子径６．０μｍ）
全体の固形分濃度が１０％になるように水で調整した。
【００３８】
（実施例２）
実施例１の光拡散層塗布液１を光拡散層塗布液２に変えた以外は、実施例１と同様にして実施例２の透過型スクリーンを作製した。
【００３９】
＜光拡散層塗布液２＞
アルカリ処理ゼラチン  １００部
ノニオン性界面活性剤  ０．３部
（ポリオキシエチレンアルキルエーテル）
不定形の光拡散性微粒子  １５０部
（Ｐ−７０７：水澤化学工業（株）製、平均二次粒子径４．０μｍ）
全体の固形分濃度が１０％になるように水で調整した。
【００４０】
（実施例３）
実施例１の光拡散層塗布液１を光拡散層塗布液３に変えた以外は、実施例１と同様にして実施例３の透過型スクリーンを作製した。
【００４１】
＜光拡散層塗布液３＞
アルカリ処理ゼラチン  １００部
ノニオン性界面活性剤  ０．３部
（ポリオキシエチレンアルキルエーテル）
不定形の光拡散性微粒子  １５０部
（Ｐ−７８Ｄ：水澤化学工業（株）製、平均二次粒子径１２．０μｍ）
全体の固形分濃度が１０％になるように水で調整した。
【００４２】
（実施例４）
実施例１の光拡散層塗布液１を光拡散層塗布液４に変えた以外は、実施例１と同様にして実施例４の透過型スクリーンを作製した。
【００４３】
＜光拡散層塗布液４＞
アルカリ処理ゼラチン  １００部
ノニオン性界面活性剤  ０．３部
（ポリオキシエチレンアルキルエーテル）
不定形の光拡散性微粒子  １５０部
（Ｐ−７０５：水澤化学工業（株）製、平均二次粒子径３．０μｍ）
全体の固形分濃度が１０％になるように水で調整した。
【００４４】
（実施例５）
実施例１の光拡散層塗布液１を光拡散層塗布液５に変えた以外は、実施例１と同様にして実施例５の透過型スクリーンを作製した。
【００４５】
＜光拡散層塗布液５＞
アルカリ処理ゼラチン  １００部
ノニオン性界面活性剤  ０．３部
（ポリオキシエチレンアルキルエーテル）
不定形の光拡散性微粒子  １５０部
（Ｐ−７８Ｆ：水澤化学工業（株）製、平均二次粒子径１８．０μｍ）
全体の固形分濃度が１０％になるように水で調整した。
【００４６】
（実施例６）
実施例１の基材を坪量８５ｇ／ｍ２、透明度７０％のトレーシングペーパーに変えた以外は、実施例１と同様にして実施例６の透過型スクリーンを作製した。
【００４７】
（実施例７）
実施例１の光拡散層塗布液１を基材の両面にそれぞれ固形分量が５．０ｇ／ｍ２になるようにスライドビード塗布装置を用いて塗布し乾燥して光拡散層を設けた以外は、実施例１と同様にして実施例７の透過型スクリーンを作製した。
【００４８】
（比較例１）
実施例１の基材を比較例１の透過型スクリーンとして使用した。
【００４９】
（比較例２）
実施例１の基材を坪量１２０ｇ／ｍ２、透明度６％のコーテッド紙（三菱製紙製、パールデラックス）に変えた以外は、実施例１と同様にして比較例２の透過型スクリーンを作製した。
【００５０】
（比較例３）
実施例１の基材を坪量６５ｇ／ｍ２、透明度４０％のトレーシングペーパーに変えた以外は、実施例１と同様にして比較例３の透過型スクリーンを作製した。
【００５１】
（比較例４）
実施例１の基材を坪量１００ｇ／ｍ２、透明度９５％のポリエチレンテレフタレートフィルムに変えた以外は、実施例１と同様にして比較例４の透過型スクリーンを作製した。
【００５２】
得られた実施例１〜７および比較例１〜４の透過型スクリーンの、ＪＩＳ−Ｋ７１０５で規定される全光線透過率を測定したところ、実施例１〜７および比較例１、４は、５０％以上であり、比較例２、３は５０％未満であった。
【００５３】
また、得られた実施例１〜７および比較例１〜４の透過型スクリーンを、Ａ３サイズに断裁し、それぞれ５ｍｍ厚の透明アクリル板面に光拡散層面（実施例７は第一塗布面、比較例１はそのまま）を外側にしてテープで貼り付けた。透明アクリル板に貼り付けた透過型スクリーンを垂直に立てて、デジタルプロジェクター（ＭＰ５１５ＳＴ、ＢｅｎＱ製）で実際に映像を、光拡散層側よりスクリーンの垂線に平行に投影し、プロジェクターとは反対側より透過型スクリーンに投影された映像を観察した。
【００５４】
＜輝度＞
映像を目視にて観察し、以下の評価基準により評価した。
◎：映像の輝度が非常に高く、細部まできれいに視認できた。
○：上記◎よりはやや劣るが、映像の輝度が高く、細部まできれいに視認できた。
△：映像の輝度がやや低く、やや細部まで視認し難かった。
×：映像の輝度が低く、細部まで視認し難かった。
【００５５】
＜ホットスポット＞
白の映像を映写し、プロジェクターレンズからの光を目視にて観察し、以下の基準で評価した。
◎：プロジェクターレンズからの強い光が観察されなかった。
〇：プロジェクターレンズからの強い光がやや観察されたが問題のないレベル。
△：プロジェクターレンズからの強い光が観察され、眩しくやや問題となるレベル。
×：プロジェクターレンズからの強い光が観察され、非常に眩しく問題となるレベル。
【００５６】
＜破断性＞
得られた実施例１〜７および比較例１〜４の透過型スクリーンを、塗布方向及びそれに直交する方向に素手で破断し、その破断具合を以下の基準で目視評価した。
○：簡単に破断することができた。
△：破断するのにやや力が必要であった。
×：破断しなかった。
【００５７】
【表１】
2019113755.tif 000003
【００５８】
表１の結果から、本発明の透過型スクリーンにより、プロジェクターから投影された映像の輝度が高くホットスポット改善に優れ、且つ破断性の良好な透過型スクリーンが得られることが判る。
【符号の説明】
【００５９】
１    透過型スクリーン
２    光拡散性微粒子
３    光拡散層
４ａ  基材（紙）
４ｂ  基材（プラスチックフィルム）
５    粘着層
６    セパレート基材
【図１】
2019113755.tif 000004
【図２】
2019113755.tif 000005
【図３】
2019113755.tif 000006
【図４】
2019113755.tif 000007
【図５】
2019113755.tif 000008